(57)【要約】【課題】多段分割流路型混合器を提供する。【解決手段】流体Ａと流体Ｂを混合する多段分割流路型のマイクロ混合器であって、流体Ａが混合器に流入した後に、均等な圧力損失を生じさせて複数の円管状流路に均等分割させる流体Ａ分割部と、流体Ａ分割部の下流に、流体Ｂが混合器に流入した後に、均等な圧力損失を生じさせて円管状流路に均等分割させる流体Ｂ分割部と、流体Ｂ分割部の下流に、流体Ａ分割部の分割数と同じ数だけ設けられ、流体Ａが内部流体、流体Ｂが外部流体となる円管状の二重管型混合器構造を構成する二重管型混合部と、二重管型混合部の下流に、流体Ａ分割部の分割数と同じ数だけ設けられ、それぞれの二重管型混合部出口を縮流させる個別縮流部、を有する、多段分割流路型混合器。【効果】高粘度流体であっても層流条件で迅速かつ均一な混合を実現できるマイクロ流路を有する多段分割流路型混合器を提供する。【選択図】図１
2013188654.tif 000002
【特許請求の範囲】
【請求項１】
流体Ａと流体Ｂを混合する多段分割流路型のマイクロ混合器であって、
流体Ａが混合器に流入した後に、均等な圧力損失を生じさせて複数の円管状流路に均等分割させる流体Ａ分割部と、
流体Ａ分割部の下流に、流体Ｂが混合器に流入した後に、均等な圧力損失を生じさせて円管状流路に均等分割させる流体Ｂ分割部と、
流体Ｂ分割部の下流に、流体Ａ分割部の分割数と同じ数だけ設けられ、流体Ａが内部流体、流体Ｂが外部流体となる円管状の二重管型混合器構造を構成する二重管型混合部と、
二重管型混合部の下流に、流体Ａ分割部の分割数と同じ数だけ設けられ、それぞれの二重管型混合部出口を縮流させる個別縮流部、
を有することを特徴とした多段分割流路型混合器。
【請求項２】
多段分割流路型混合器の上記二重管型混合部−個別縮流部と、その下流配設された流路全体を一つの流路に縮流させる集合縮流部ないし任意の滞留混合時間を有する直管型滞留部と、その下流に配設された円管状流路に分割する分割混錬部１と、分割混錬部１と分割数が異なり、同軸状に円管状流路を有さず、分割混錬部１出口流体が隣り合う流体と相互混合して流出することができる位置に円管状流路を配置した分割混錬部２を有する、請求項１に記載の多段分割流路型混合器。
【請求項３】
多段分割流路型混合器の上記二重管型混合部−個別縮流部と、その下流に、流路全体を一つの流路に縮流させる集合縮流部を有する、請求項１に記載の多段分割流路型混合器。
【請求項４】
多段分割流路型混合器の上記二重管型混合部−個別縮流部と、その下流に、任意の滞留混合時間を保有する直管型滞留部を有する、請求項１に記載の多段分割流路型混合器。
【請求項５】
多段分割流路型混合器の上記二重管型混合部−個別縮流部と、その下流配設された流路全体を一つの流路に縮流させる集合縮流部ないし任意の滞留混合時間を有する直管型滞留部の下流に、円管状流路に分割する分割混錬部１を有する、請求項１に記載の多段分割流路型混合器。
【請求項６】
多段分割流路型混合器の下流に、上記集合縮流部、直管型滞留部、分割混錬部１、又は分割混錬部２が任意の組み合わせで任意の数設けられている、請求項１から５のいずれかに記載の多段分割流路型混合器。
【請求項７】
流体Ａ分割部、二重管混合部、個別縮流部、分割混錬部１、又は分割混錬部２の少なくとも一つの構成部材、もしくは複数の構成部材の流路において、流路内径が１ｍｍ以下のマイクロ流路であり、かつ全体の圧力損失が３ＭＰａ以下、あるいは１ＭＰａ以下となる分割数で分割されている、請求項１から６に記載の多段分割流路型混合器。
【請求項８】
混合器が高温高圧環境で使用できるように、これらを保持するハウジングが外周に設けられている、請求項１から７に記載の多段分割流路型混合器。
【請求項９】
流体Ａ、流体Ｂが二酸化炭素、高粘性有機流体の何れかである、請求項１から８に記載の多段分割流路型混合器。
【請求項１０】
流体Ａが二酸化炭素、流体Ｂが高粘性有機流体である、請求項９に記載の多段分割流路型混合器。
【発明の詳細な説明】
【技術分野】
【０００１】
本発明は、多段分割流路型混合器に関するものであり、更に詳しくは２種類の高粘度流体、もしくは高粘度流体と低粘度流体を迅速かつ均一に混合することができる多段分割流路型混合器に関するものである。この混合器は、マイクロ流路から構成される流路を多段に分割した多段分割流路型混合器であり、この混合器を用いると、高粘度で物質移動が緩慢である２種類の高粘度流体、もしくは高粘度流体と低粘度流体を迅速かつ均一に混合することを実現することができる。
【０００２】
本発明の混合器は、既存の混合器のように、スリット状の薄肉の微細構造体を用いず、管状の厚肉のマイクロ流路を採用しているため、機械的強度を有しており、例えば、流通する流体の圧力損失が５ＭＰａまでと許容圧力損失が高い特徴を有している。本発明は、流路を多段に分割するいわゆる分割流路数を調整することで、高粘度流体であっても低流量から高流量までの広い流量範囲に好適に適用することを可能にする、多段分割流路型混合器に関する新技術・新製品を提供するものである。
【背景技術】
【０００３】
流路内における流体の流れについては、乱れが少なく、均一な速度分布で整然と流れる状態を層流と称し、一方、大小様々な渦が発生して激しく乱れている流れを乱流と称している。当該層流と乱流の境界については、無次元数であるレイノルズ数が用いられる。レイノルズ数の算出式を以下の式（１）に示す。
【０００４】
【数１】
2013188654.tif 000003
【０００５】
流体の流れる状態は、流路を構成する管の粗さなどによって変化するが、概ねレイノルズ数が２３００より小さいと層流、それより大きいと乱流となる。この境界のレイノルズ数２３００を臨界レイノルズ数と称している。流体の粘度が低い場合、高いレイノルズ数の条件を確保できるため、流体混合には、一般的に、乱流条件が利用される。流体の粘度が高い場合、大きなレイノルズ数を設定できないため層流条件となることが多く、混合器による混合性能は低くなる。
【０００６】
流路内における流体の流れを利用して複数の流体を混合する際、レイノルズ数に加えて、流路における圧力損失を考慮する必要がある。圧力損失は、層流の場合、以下の式（２）に示すハーゲン・ポアズイユの式により算出され、乱流の場合、以下の式（３）に示すダルシー・ワイスバッハの式により算出される。
【０００７】
【数２】
2013188654.tif 000004
【０００８】
【数３】
2013188654.tif 000005
【０００９】
一般的に、混合器を用いて、高い混合性能を得るためには、レイノルズ数を高くして乱流条件とすることが好ましい。一方で、混合器による混合プロセス全体としては、流路における圧力損失を考慮する必要があり、高レイノルズ数の条件で混合性能が良くても、流路による圧力損失が大きいと、所望の混合性能を実現できないことも多い。混合器により流体を混合して高い混合性能を得るためには、レイノルズ数と圧力損失の両者を十分に考慮する必要がある。
【００１０】
常温常圧の水などの低粘性の流体の場合、流量が大きく、かつ構造上流路の内径を小さくできる場合などは、乱流条件を適用して、高い混合性能を得ることができた。一方、低粘性の流体で、低流量で層流条件となる場合、通常の混合器では高い混合性能が得られない。そのため、このような条件で良好な混合性能を得ることができるマイクロミキサーが開発された。
【００１１】
流路における流体は、層流条件の場合、乱流条件に比べて、全体に対する流路管の壁近くの境界層の影響割合が大きくなるために、流路管の壁近くの流速は、中心部の流速に比べて小さくなり、また、流れ場で混合に寄与する渦の形成はなく、複数の流体を迅速に混合することは非常に困難である。
【００１２】
このように、低流量の流体の層流条件での迅速混合の混合性能を得るために開発されたのがマイクロミキサーである。マイクロミキサーは、１ｍｍ以下のマイクロ流路が複数の流路に構成され、それぞれの流路内で、複数の流体が混合される構成を有している。マイクロミキサーによる混合は、最終的に分子拡散に依存する。
【００１３】
上記マイクロミキサーにおける分子拡散による混合では、混合時間は、拡散距離の２乗に比例するというフィックの法則に従うため、流路内径が１／１０になると、混合に要する時間は１／１００になるという特徴を生かしている。複数のマイクロ流路で流体の混合を行うと、流体同士の界面が増大して拡散が促進され、混合時間の短縮に繋がる。
【００１４】
マイクロミキサーの混合機能を利用したマイクロリアクターは、当初、分析分野［μ−ＴＡＳ（Ｔｏｔａｌ  Ａｎａｌｙｔｉｃａｌ  Ｓｙｓｔｅｍ）］で検討が開始され、ガラスチップの上で少流量の検体と試薬を混合して分析反応を行うなどの適用が検討されていた。
【００１５】
従って、初期のマイクロリアクターは、その多くがガラスや樹脂製のものであり、エッチングなどで任意に流路を形成できるメリットはあるものの、流路の接合強度が弱いため、耐圧性能は低く、処理できる流量に制限があった。
【００１６】
上述の通り、マイクロリアクターは、少流量の層流条件を想定して開発されてきたが、その混合性能の高さ、高速な熱交換速度などを利用して、反応プロセスへの適用が検討され、少量多品種の製造プロセスとしての期待が高まってきた。
【００１７】
一部、ＩＭＭ社や、カールスルーヘ研究所などから金属製のマイクロミキサーが提案されているものの、流路は、層流条件を想定した繊細な構造体であり、それを金属製の容器に入れているものが多く、容器は、耐圧性能を有しているが、流路の強度には許容できる圧力損失に上限があり、小流量、低粘度の流体に限定される場合が多かった［非特許文献１］。
【００１８】
近年、低環境負荷型の少量多品種の製造プロセスとして、超臨界流体を利用した技術の開発が検討されている。例えば、超臨界水を利用した水熱合成による金属酸化物微粒子の製造、超臨界水による有機合成などの報告例があり［非特許文献２、３］、超臨界水を利用する反応プロセスでは、常温で連続的に供給される原料に、高温の超臨界水を直接混合して急速に反応温度まで昇温する方式が用いられている。
【００１９】
ここで、混合器の性能が悪いと、昇温速度が遅くなり、水熱合成反応では、昇温過程で粗大粒子が生成し、有機合成反応では、目的外の副反応を生じる。従って、水熱合成反応では、急速に、反応系の温度を反応温度まで昇温することができる迅速混合が可能な混合器が求められた。
【００２０】
超臨界水反応にマイクロリアクターを適用して、反応性能を向上させる例がいくつか報告されている［非特許文献４、５、６、７］。超臨界水反応プロセスは、高温高圧であるため、流路の内径が小さくなれば、必要肉厚も薄くなるため、コスト面で有利となる。
【００２１】
超臨界水による水熱合成の代表的な条件である４００℃、３０ＭＰａであれば、超臨界水の粘性係数は０．０４ｃＰに低下するため、流路における質量流量、流路内径が同じ条件であれば、常温常圧の２３倍のレイノルズ数を得ることができる。
【００２２】
従って、超臨界水反応プロセスとマイクロ流路のマッチングは、デバイスの肉厚の低減と混合性能の向上の何れもメリットとなる。ただし、マイクロ流路の管長さが長くなると、圧力損失も大きくなるため、超臨界水反応プロセスで用いるマイクロ混合器は、マイクロ流路の長さを短く設計することが重要なポイントになる。
【００２３】
超臨界二酸化炭素を希釈溶媒の代替として利用し、揮発性有機化合物（ＶＯＣ）を低減できる革新的な塗装技術である、二酸化炭素塗装技術の開発が行われている［特許文献１、２］。本技術は、ユニオンカーバイト社が当初開発していた技術を基本としており［特許文献３］、種々検討されたフロー、マイクロミキサーなどを用いることを特徴としている。
【００２４】
二酸化炭素塗装技術では、塗料中に二酸化炭素流体を連続的に混合する際、混合が緩慢であれば流路内で塗料と二酸化炭素流体の濃度勾配が生じる。その結果、局所的に貧溶媒を生じてポリマーが析出するトラブルを引き起こすことがあった。従って、塗料中に二酸化炭素流体を迅速に混合できる混合器が求められていた。
【００２５】
上述の超臨界水反応プロセスで適用していたマイクロ混合器は、高レイノルズ数の乱流で迅速混合を実現するものである。塗料の粘度は１００〜１０００ｃＰであり、水に比べて１００〜１０００倍となるため、流路における質量速度（質量流量／断面積）、流路内径が同じ場合、流体粘度に反比例してレイノルズ数は小さくなる。
【００２６】
例えば、内径１ｍｍで、１００ｇ／ｍｉｎ、密度１ｇ／ｃｃ、粘度１ｃＰの場合、レイノルズ数は２１０００であるが、粘度が１０００ｃＰとなると、同条件で、レイノルズ数は２の層流となる。
【００２７】
従って、超臨界水反応プロセスに適用してきた高レイノルズ数を利用した混合点を１点とするマイクロ混合器を、高粘度流体の混合器として適用して、同様に高い混合性能が得られるとは考えにくい。更には、粘度が上昇することで、流路による圧力損失の考慮も必要となる。現在、高粘性流体と高圧二酸化炭素流体を迅速に混合できる混合器は、存在せず、新たな混合器の設計が必要となる。
【００２８】
流体粘度が低い場合、基本的には、乱流条件で混合することが最も一般的な迅速混合の方法である。また、低粘度の流体で流量が小さい場合、微細構造体で構成され、流路が多段分割されたマイクロミキサーを用いて、層流条件で迅速混合を実現することができる。ＩＭＭ社のスリットインターデジタル型マイクロミキサーＨＰ−ＩＭＭの容器は、５００℃、６０ＭＰａの強度を有している。
【００２９】
一方、混合器の内部のマイクロ流路は、厚み１５０μｍのＳＵＳ３１６の薄板に微細加工を施してあり、流路径４５μｍ、深さ２５０μｍのマイクロ流路が１５本ずつ分割されて２流体を混合する構造となっている［非特許文献８］。
【００３０】
ＨＰ−ＩＭＭの容器の最大通液流量は４２ｃｃ／ｍｉｎ、最大粘度は１０ｃＰである。この条件で発生する圧力損失は０．２ＭＰａであり、ＨＰ−ＩＭＭの容器のマイクロ流路は０．２ＭＰａの機械強度しか有していないことが分かる。
【００３１】
また、微細構造体ではなく、機械強度を有する構造体を用いた積層型のマイクロミキサーでは、くし歯型流路［特許文献４］、ジグザグ状流路［特許文献５］が報告されている。これらの混合器は、流路の構造が非常に複雑で、スムーズな流路構造を有していない。微細加工で流路を構成するマイクロミキサーは、概して微粒子を含む溶液を流通させると、次第に流路内に堆積して最終的に閉塞を生じる。
【００３２】
一方、高粘度の流体の場合、もともと物質移動が緩慢で、迅速かつ均一な混合は困難である。このような流体の混合器に、従来型の微細構造体で構成されるマイクロミキサーを適用すると、圧力損失の問題で、適用することができない。
【００３３】
現在、１０００ｃＰ以上の高粘性の流体で流量が小流量から高流量までの広い条件では、圧力損失に耐え得る耐圧設計が流路に求められ、従来型の微細構造体で構成される混合器は、適用できるものはない。
【００３４】
特に、超臨界二酸化炭素プロセスにおいて、５０００ｃＰ以上の高粘度の有機性流体、もしくは１００００ｃＰ以上の溶融樹脂などに、高圧二酸化炭素流体を混合して粘度を低下させる場合、高粘度の有機性流体と低粘度の高圧二酸化炭素流体の迅速混合の混合性能と圧力損失に耐え得る流路耐圧設計とを両立する混合器は提案されていない。
【先行技術文献】
【特許文献】
【００３５】
【特許文献１】特開２０１０−２３４３４８号公報
【特許文献２】特開２０１０−２３４３４９号公報
【特許文献３】米国特許第５０５７３４２号明細書
【特許文献４】特許第４２８６８９５号
【特許文献５】特許第４１９１７７０号
【非特許文献】
【００３６】
【非特許文献１】マイクロリアクターテクノロジー、ＮＴＳ、吉田潤一ら共著（２００５）
【非特許文献２】Ｔ．Ａｄｓｃｈｉｒｉ，ｅｔ  ａｌ．，Ｊ．Ａｍ．Ｃｅｒａｍ．Ｓｏｃ．７５，１０１９−１０２２（１９９２）
【非特許文献３】Ｈ．Ｋａｗａｎａｍｉ，ｅｔ  ａｌ．，Ａｎｇｅｗ．Ｃｈｅｍ．，Ｉｎｔ．Ｅｄ．，４６，５１２９−５１３２（２００７）
【非特許文献４】Ｋ．Ｍａｅ，ｅｔ  ａｌ．，Ｊ．Ｃｈｅｍ．Ｅｎｇ．Ｊａｐａｎ，４０（１２），１１０１−１１０７（２００７）
【非特許文献５】Ｙ．Ｗａｋａｓｈｉｍａ，ｅｔ  ａｌ．，Ｊ．Ｃｈｅｍ．Ｅｎｇ．Ｊａｐａｎ，４０（８），６２２−６２９（２００７）
【非特許文献６】Ｓ．Ｋａｗａｓａｋｉ，ｅｔ  ａｌ．，Ｊ．Ｓｕｐｅｒｃｒｉｔ．Ｆｌｕｉｄ  ５４，９６−１０２（２０１０）
【非特許文献７】Ｋ．Ｓｕｅ，ｅｔ  ａｌ．，Ｉｎｄ．Ｅｎｇ．Ｃｈｅｍ．Ｒｅｓ．４９，８８４１−８８４６（２０１０）
【非特許文献８】ｈｔｔｐ：／／ｗｗｗ．ｉｍｍ−ｍａｉｎｚ．ｄｅ／ｆｉｌｅａｄｍｉｎ／ＩＭＭ−ｕｐｌｏａｄ／Ｆｌｙｅｒ−Ｋａｔａｌｏｇ＿ｅｔｃ／Ｃａｔａｌｏｇｕｅ０９＿ＳＩＭＭ．ｐｄｆ
【発明の概要】
【発明が解決しようとする課題】
【００３７】
このような状況の中で、本発明者らは、上記従来技術に鑑みて、５０００ｃＰ以上の高粘度の有機性流体、もしくは１００００ｃＰ以上の溶融樹脂などに、高圧二酸化炭素流体を混合して粘度を低下させる場合、高粘度の有機性流体と低粘度の高圧二酸化炭素流体の迅速混合の混合性能及び圧力損失に耐え得る流路耐圧設計を両立する混合器を開発することを目標として鋭意研究を重ねた結果、２種類の高粘度流体、もしくは高粘度流体と低粘度流体を迅速かつ均一に混合することができる多段分割流路型混合器を開発することに成功し、本発明を完成するに到った。
【００３８】
本発明は、上述のような課題を解決するために開発されたものであり、高粘度で、物質移動が緩慢で、迅速かつ均一な混合は難しいとされている高粘度流体であっても、層流条件で迅速かつ均一な混合を実現することができる多段分割流路型混合器からなるマイクロミキサーを提供することを目的とするものである。
【課題を解決するための手段】
【００３９】
上記課題を解決するための本発明は、以下の技術的手段から構成される。
（１）流体Ａと流体Ｂを混合する多段分割流路型のマイクロ混合器であって、
流体Ａが混合器に流入した後に、均等な圧力損失を生じさせて複数の円管状流路に均等分割させる流体Ａ分割部と、
流体Ａ分割部の下流に、流体Ｂが混合器に流入した後に、均等な圧力損失を生じさせて円管状流路に均等分割させる流体Ｂ分割部と、
流体Ｂ分割部の下流に、流体Ａ分割部の分割数と同じ数だけ設けられ、流体Ａが内部流体、流体Ｂが外部流体となる円管状の二重管型混合器構造を構成する二重管型混合部と、
二重管型混合部の下流に、流体Ａ分割部の分割数と同じ数だけ設けられ、それぞれの二重管型混合部出口を縮流させる個別縮流部、
を有することを特徴とした多段分割流路型混合器。
（２）多段分割流路型混合器の上記二重管型混合部−個別縮流部と、その下流配設された流路全体を一つの流路に縮流させる集合縮流部ないし任意の滞留混合時間を有する直管型滞留部と、その下流に配設された円管状流路に分割する分割混錬部１と、分割混錬部１と分割数が異なり、同軸状に円管状流路を有さず、分割混錬部１出口流体が隣り合う流体と相互混合して流出することができる位置に円管状流路を配置した分割混錬部２を有する、前記（１）に記載の多段分割流路型混合器。
（３）多段分割流路型混合器の上記二重管型混合部−個別縮流部と、その下流に、流路全体を一つの流路に縮流させる集合縮流部を有する、前記（１）に記載の多段分割流路型混合器。
（４）多段分割流路型混合器の上記二重管型混合部−個別縮流部と、その下流に、任意の滞留混合時間を保有する直管型滞留部を有する、前記（１）に記載の多段分割流路型混合器。
（５）多段分割流路型混合器の上記二重管型混合部−個別縮流部と、その下流配設された流路全体を一つの流路に縮流させる集合縮流部ないし任意の滞留混合時間を有する直管型滞留部の下流に、円管状流路に分割する分割混錬部１を有する、前記（１）に記載の多段分割流路型混合器。
（６）多段分割流路型混合器の下流に、上記集合縮流部、直管型滞留部、分割混錬部１、又は分割混錬部２が任意の組み合わせで任意の数設けられている、前記（１）から（５）のいずれかに記載の多段分割流路型混合器。
（７）流体Ａ分割部、二重管混合部、個別縮流部、分割混錬部１、又は分割混錬部２の少なくとも一つの構成部材、もしくは複数の構成部材の流路において、流路内径が１ｍｍ以下のマイクロ流路であり、かつ全体の圧力損失が３ＭＰａ以下、あるいは１ＭＰａ以下となる分割数で分割されている、前記（１）から（６）に記載の多段分割流路型混合器。
（８）混合器が高温高圧環境で使用できるように、これらを保持するハウジングが外周に設けられている、前記（１）から（７）に記載の多段分割流路型混合器。
（９）流体Ａ、流体Ｂが二酸化炭素、高粘性有機流体の何れかである、前記（１）から（８）に記載の多段分割流路型混合器。
（１０）流体Ａが二酸化炭素、流体Ｂが高粘性有機流体である、前記（９）に記載の多段分割流路型混合器。
【００４０】
次に、本発明について更に詳細に説明する。
本発明の多段分割流路型混合器は、例えば、図１〜３に示される構成部品の組み合わせから構成される構造体である。この構造体の基本構成について説明すると、当該構造体は、図１において、流体Ａが混合器に流入した後に、均等な圧力損失を生じさせて複数の円管状流路に均等分割される流体Ａ分割部と、流体Ａ分割部の下流に、流体Ｂが混合器に流入した後に、均等な圧力損失を生じさせて円管状流路に均等分割される流体Ｂ分割部からなる第１層［部品１］と、流体Ｂ分割部の下流に、流体Ａ分割部の分割数と同じ数だけ設けられ、流体Ａが内部流体、流体Ｂが外部流体となる円管状の二重管型混合器構造を構成する二重管型混合部と、二重管型混合部の下流に、流体Ａ分割部の分割数と同じ数だけ設けられ、それぞれの二重管型混合部出口を縮流させる個別縮流部からなる第２層［部品２］、を有することを特徴としている。
【００４１】
本発明の多段分割流路型混合器の上記第２層の下流には、流路全体を一つの流路に縮流させる集合縮流部［部品３−ａ］を有するか、あるいは多段分割流路型混合器の上記第２層の下流には、任意の滞留混合時間を保有する直管型滞留部［部品３−ｂ］を有するように、当該集合縮流部、あるいは直管型滞留部を配設することができる。
【００４２】
本発明の多段分割流路型混合器の上記集合縮流部又は直管型滞留部の下流には、円管状流路に分割する分割混錬部１［部品４］を有するか、あるいは、分割混錬部１と分割数が異なり、同軸状に円管状流路を有さず、分割混錬部１の出口流体が隣り合う流体と相互混合して流出することができる位置に円管状流路を配置した分割混錬部２［部品５］を有するように、当該分割混錬部１、あるいは分割混錬部２を配設することができる。
【００４３】
本発明の多段分割流路型混合器は、前述のくし歯型流路、ジグザグ流路に比べて、鉛直下向きの円管流路であり、２流体混合部は二重管型の混合部である。従って、微粒子を含む溶液を流通させても、円管状流路がシンプルな構造であるため、微粒子が流路内に堆積することがない。
【００４４】
本発明では、多段分割流路型混合器の下流に、上述の集合縮流部、直管型滞留部、分割混錬部１、分割混錬部２を、任意の組み合わせで任意の数設けることができ、流体Ａ分割部、二重管混合部、個別縮流部、分割混錬部１、分割混錬部２の少なくとも一つの構成部品、もしくは複数の構成部品から構成される構造体において、流路は、内径が１ｍｍ以下のマイクロ流路を用い、かつ全体の圧力損失が３ＭＰａ以下、好ましくは１ＭＰａ以下となる分割数とすることができる。
【００４５】
本発明では、上記構成を有する多段分割流路型混合器が高温高圧の環境で使用できるように、例えば、これらを保持する耐圧性のハウジング又はそれに代わる設備を外周に設けることができる。また、本発明では、流体Ａ、流体Ｂが二酸化炭素流体、高粘性有機流体の何れかであること、例えば、流体Ａが二酸化炭素流体、流体Ｂが高粘性有機流体であることが例示される。
【００４６】
図１に示した、本発明の多段分割流路型混合器において、流体Ａ、例えば、高圧二酸化炭素流体が上部から流入し、流体Ｂ、例えば、高粘性有機流体は側面から流入し、混合器の下部から混合後流体が流出する。多段分割流路型混合器は、例えば、ハウジングの中に設置することができるため、その場合は、高圧機器としては、当該ハウジングには耐圧強度が求められるが、多段分割流路型混合器は、圧力損失に耐え得る強度を有していればよい。本発明において、上記ハウジングの形状、構造並びに材質などについては、混合器の大きさ、用途、種類などに応じて任意に設計することができる。
【００４７】
ここで、図１に示した多段分割流路型混合器の構造体を構成する構成部品は、機械加工のみで製作することが可能であり、当該構造体は、従来型のマイクロミキサーのような、微細構造体で構成される華奢な構造物ではない。その結果、例えば、流体の圧力損失が３ＭＰａであっても、構造体の損傷はない。ただし、通常は、流路は、圧力損失を１ＭＰａ以下となるように構造体を構成する部品において流路の分割数を設計する。上記構成部品の材質は、一般的な混合器の材質であればよく、その実施に当たり任意の材質を適宜用いることができる。
【００４８】
図２に示した、多段分割流路型混合器の構成部品において、部品１は、流体Ａ、例えば、高圧二酸化炭素が流入した後に、均等な圧力損失を生じさせて複数の円管状流路に均等分割される流体Ａ分割部を示している。部品１は、複数の円管、例えば、図では２１本の円管、が底面に接続されている。この２１本の円管の内径、長さが正確に等しく作られているため、流体Ａが均等に分割される。本発明において、上記円管の本数は、混合器の大きさ、用途、種類などに応じて任意に設計することができる。
【００４９】
部品２は、側面からの溝状の流路に流体Ｂ、例えば、高粘性有機流体が流入し、溝状の流路の圧力損失は大きくないため、全周に行き渡る。溝状の流路の内側に、複数の円管の流路、例えば、図では１２本、が中心の空間に向かって設けられており、この１２本の円管の内径、長さが正確に等しく作られている。そのため、流体Ｂが均等に分割される。これが流体Ｂ分割部である。本発明において、上記円管の本数は、混合器の大きさ、用途、種類などに応じて任意に設計することができる。
【００５０】
流体Ｂは、均等分割されて、部品２の中心部において、当該部品２が器状に施工された領域に流入する。部品２の器状の底には、流体Ａの分割数と同じ数だけ設けられた円形の凹みが形成されている。その円形の凹みに流体Ｂが均等に流入し、更に、その凹みの中心に流体Ａが流出する円管の端面が差し込まれた状態で配置されている。それによって、流体Ａ分割数と同じ数の円管状の二重管型混合器が形成される。これが図４に示す二重管型混合部である。
【００５１】
二重管型混合部の下流である部品２の底面には、流体Ａ分割部の分割数と同じ数だけ設けられ、それぞれの二重管型混合部の出口を縮流させる個別縮流部が形成されている。多段分割流路型混合器の最小限の基本構成は、部品１及び部品２で構成される。
【００５２】
部品１及び部品２で構成される最小限の基本構成の下流に、部品３−ａに示すような、流路全体を一つの流路に縮流させる集合縮流部を形成することも可能である。部品１及び部品２で構成される最小限の基本構成の下流に、部品３−ｂに示すような、任意の滞留混合時間を保有する直管型滞留部を形成することも可能である。
【００５３】
部品１及び部品２で構成される最小限の基本構成の下流に、部品４に示すような、好ましくは個別縮流部の分割数と異なる分割数を有する円管状流路に分割する分割混錬部１と、部品５に示すような、分割混錬部１と分割数が異なり、同軸状に円管状流路を有さず、分割混錬部１出口流体が隣り合う流体と相互混合して流出することができる位置に円管状の流路を配置した分割混錬部２を設けることも可能である。
【００５４】
ここで、部品４の上流に部品３−ａが設置され、部品４の流路の分割数を限定するものではないが、部品４の上流に部品３−ｂが設置される場合は、個別縮流部の流路の分割数と異なる分割数のものが好ましい。
【００５５】
また、部品１及び部品２で構成される最小限の基本構成の下流に、部品３−ａ、３−ｂ、部品４、５で示した部品を、任意の組み合わせで、任意の数で設けることも可能である。図１においては、部品１，２，３−ａ，４，５，４，５の順に組み合わせた例を示しているが、その他、これらの部品の組み合わせは、１，２，３−ｂ，４，５，４，５であっても、１，２，４，５，４，５であっても構わない。
【００５６】
本発明では、少なくとも、流体Ａ分割部、二重管混合部、個別縮流部、分割混錬部１、分割混錬部２の流路の内径が、１ｍｍ以下のマイクロ流路を用いること、かつ全体の圧力損失が２ＭＰａ以下、好ましくは１ＭＰａ以下となるような構成部品の流路の分割数に設計すること、が重要である。これらは、流体における流体流量、流体粘度の条件に依存するため、流路は、条件に応じたマイクロ流路の設計を、その適切な分割数に設計することが重要である。
【００５７】
前述の式（２）のハーゲン・ポアズイユの式より、マイクロ流路の内径、長さ、通液する流体の体積流量、粘度を仮定すると、圧力損失を計算することができる。流路の分割数をｎ個とすると、流路断面積はｎ倍となり、流速が１／ｎとなるため、圧力損失は１／ｎとなる。従って、これにより、各部品で発生する圧力損失の合計が３ＭＰａ以下、好ましくは１ＭＰａ以下となる分割数を決定することができる。
【００５８】
例えば、図１に示す流路多段分割型混合器では、その圧力損失は、質量流量５０ｇ／ｍｉｎ、流体粘度１０，０００ｃＰとして、流路は、各部品で生じる圧力損失の合計が０．９ＭＰａとなる分割数を選定している。実際の実験では、二酸化炭素が溶解して粘度が低下するため、粘度低下率分、圧力損失は低下する。
【００５９】
また、図１に示した通り、多段分割流路型混合器の外周にハウジングを設け、ハウジングが高温高圧の環境に耐え得る設計強度を有することで、ハウジングに内在させたインターナルの混合器については、流体圧力損失に耐え得る強度のみを担保すればよくなる。
【００６０】
本発明の多段分割流路型混合器に適用する流体を限定するものではないが、好ましい実施形態として、例えば、流体Ａは、高圧二酸化炭素流体、流体Ｂは、高粘度有機性流体であり、高圧環境で、高粘度有機流体に二酸化炭素流体を混合、溶解させて粘度を低下させる混合器としての適用が挙げられる。
【００６１】
図４に、流体Ａ分割部の分割数を増やしたタイプの多段分割流路型混合器の例を示す。図４の部品１に示す流体Ａ分割部、部品２の二重管型混合部の流路の分割数は、８５、部品４の流路の分割数は１２０、部品５の流路の分割数は１２１である。図４に示す構成は、部品１，２，３−ａ，４，５，４，５の順に組み合わせた例を示している。その他、構成部品の組み合わせ順序は、例えば、１，２，３−ｂ，４，５，４，５であっても、１，２，４，５，４，５であっても構わない。
【発明の効果】
【００６２】
本発明により、次のような効果が奏される。
（１）層流条件で、低流量から高流量域で、迅速、かつ均一な流体混合を実現することを可能とする新しいマイクロミキサーとしての多段分割流路型混合器を提供することができる。
（２）本発明の多段分割流路型混合器により、高粘度流体同士、もしくは高粘度流体と低粘度流体を混合する場合にも、迅速、かつ均一な流体混合が可能となる。
（３）特に、高圧の超臨界二酸化炭素プロセスにおいて、高粘度の有機性流体中に、高圧二酸化炭素流体を、迅速、かつ均一に溶解させて、有機性流体の粘度を低下させることが可能となる。
（４）上記二酸化炭素の溶解により粘度が低下した有機性流体を、高圧環境から噴霧することで、成膜する、もしくは微粒子を製造する技術を提供することができる。
（５）本発明は、噴霧せずに、塗工して成膜することもできるため、これまで、何れの場合も、希釈溶媒を多く添加して粘度を低下させて実施していた製造プロセスを、低環境負荷プロセスに変革することができる。
【図面の簡単な説明】
【００６３】
【図１】本発明の多段分割流路型混合器の一例を示す。
【図２】本発明の多段分割流路型混合器の構成部品の一例を示す。
【図３】本発明の多段分割流路型混合器の二重管混合部と個別縮流部における流体の混合状態を示す。
【図４】多段分割流路型混合器の分割数増加タイプの一例を示す。
【図５】溶融樹脂と高圧二酸化炭素の混合による粘度低下評価装置の説明図を示す。
【図６】実施例１で用いた中心衝突型混合器を示す。
【図７】１０ＭＰａでのＣＯ２添加による粘度低下挙動を示す。
【図８】１２．５ＭＰａでのＣＯ２添加による粘度低下挙動を示す。
【図９】１５ＭＰａでのＣＯ２添加による粘度低下挙動を示す。
【発明を実施するための形態】
【００６４】
次に、製作例及び実施例に基いて本発明を具体的に説明するが、本発明は、以下の実施例によって何ら限定されるものではない。
【００６５】
次に、本発明の多段分割流路型混合器の製作例について具体的に説明する。
【００６６】
［製作例］
本製作例では、本発明の多段分割流路型混合器を製作した例について説明する。図１〜３に、本発明の多段分割流路型混合器とその構成部品並びに二重管混合部と個別縮流部における流体の混合状態の詳細について示した。図２に示した構成部品１と２、部品３−ａと３−ｂをこの順序で重層し、更に、部品４及び／又は部品５を重層して、図１〜２に示した多段分割流路型混合器を組み立てた。
【００６７】
当該多段分割流路型混合器においては、図１に示されるように、流体Ａ、例えば、高圧二酸化炭素流体が上部から流入し、流体Ｂ、例えば、高粘性有機流体は側面から流入し、下部から混合後流体が流出する。多段分割流路型混合器は、耐圧強度を有するハウジングの中に設置されるため、高圧機器としては、当該ハウジングのみ耐圧強度があればよく、多段分割流路型混合器は、圧力損失に耐え得る強度を有していればよい。
【００６８】
ここで、図１に示した多段分割流路型混合器を構成する構造体は、機械加工のみで製作することが可能な、機械加工に耐え得る強固な構造物であり、従来型のマイクロミキサーのような、微細構造体で構成される華奢な構造体ではない。その結果、例えば、流体の圧力損失が３ＭＰａであっても、構造体の損傷はないが、通常は、圧力損失を１ＭＰａ以下となるように、上述の部品を積層する際の分割数を設計する。
【００６９】
多段分割流路型混合器の構成部品のうち、部品１については、流体Ａ、例えば、高圧二酸化炭素流体が流入した後に、均等な圧力損失を生じさせて複数の円管状流路に均等分割される流体Ａ分割部を形成し、流体Ａ分割部とした。すなわち、具体的には、部品１は、２１本の円管が底面に接続されるように形成すると共に、この２１本の円管は、流体Ａが均等に分割されるように、その内径、長さが正確に等しくなるように作製した。
【００７０】
部品２は、側面からの溝状の複数の流路を有し、流体Ｂ、例えば、高粘性有機流体が流入し、側面の全周に行き渡る構造とした。部品２については、溝状の流路の内側において、１２本の円管の流路が中心の空間に向かって合流するように円管を配設して流体Ｂ分割部を形成し、流体Ｂ分割部とした。この１２本の円管は、流体Ｂが均等に分割されるように、その内径、長さが正確に等しくなるように作製した。
【００７１】
流体Ｂは、均等分割されて、部品２の中心部に流入するように、部品２を器状に施工した。部品２の器状の底には、流体Ａの分割数と同じ数だけ円形の凹みを形成した。該円管は、その凹みに流体Ｂが均等に流入し、更に、その凹みの中心に流体Ａが流出する円管の端面が差し込まれた状態で配置させ、それによって、流体Ａ分割数と同じ数の円管状の二重管型混合器を形成し、二重管型混合部とした。
【００７２】
二重管型混合部の下流に配設される部品２の底面に、流路が、流体Ａ分割部の流路の分割数と同じ数だけ設けられた、それぞれの二重管型混合部の出口を縮流させる個別縮流部を形成し、多段分割流路型混合器の最小限の基本構成は、部品１と部品２で構成した。
【００７３】
また、部品１と部品２で構成される最小限の基本構成の下流に、部品３−ａに示すような、流路全体を一つの流路に縮流させる集合縮流部を形成し、更に、部品１と部品２で構成される最小限の基本構成の下流に、部品３−ｂに示すような、任意の滞留混合時間を保有する直管型滞留部を形成した。
【００７４】
部品１と部品２で構成される最小限の基本構成の下流に、部品４に示すような、個別縮流部の流路の分割数と異なる分割数を有する円管状流路に分割する分割混錬部１と、部品５に示すような、分割混錬部１と流路の分割数が異なり、同軸状に円管状流路を有さず、分割混錬部１出口流体が隣り合う流体と相互混合して流出することができる位置に円管状流路を配置した分割混錬部２を設け、必要に応じて、適宜、これらの部品４、部品５を設けることも可能とした、本発明の多段分割流路型混合器を作製した。
【００７５】
次に、本発明の実施例について具体的に説明する。
【実施例】
【００７６】
本実施例では、溶融樹脂中に高圧二酸化炭素を溶解させて当該溶融樹脂の粘度を低下させるプロセスにおいて、溶融樹脂中に高圧二酸化炭素を溶解させるための混合器として、本発明の多段分割流路型混合器［図１〜２］を適用して、粘度低下率を評価した。図５に、溶融樹脂と高圧二酸化炭素の混合による粘度低下評価装置の構成例の説明図を示す。
【００７７】
図１に示す多段分割流路型混合器において、流体Ａに高圧二酸化炭素を用い、流体Ｂに溶融樹脂、ここでは、分子量２００００のポリエチレングリコール（以下、ＰＥＧと記載することがある）を用いた。ここで用いたＰＥＧは、常温で固体であり、形状は、数ｍｍのペレットである。当該ＰＥＧのペレットを、図５に示す粘度低下評価装置の樹脂ホッパーに投入して、エクストルーダーで加熱溶融させながら、次工程に供給した。
【００７８】
エクストルーダーの温度を１１０℃に設定し、エクストルーダー出口からギアポンプ入口の圧力は、数ＭＰａのレベルの圧力条件となるように、エクストルーダーの回転数を制御した。加熱溶融されたＰＥＧは、ギアポンプで、より高圧条件のプロセスへ定量供給した。
【００７９】
一方、二酸化炭素流体も、溶融樹脂と同じ温度に加熱及び加圧させながら、当該二酸化炭素流体を次工程に定量供給した。これらの流体を混合する混合器として、本発明の多段流路分割型混合器［図１〜２］と、中心衝突型混合器［図６］を用いて、二酸化炭素流体の混合性能を評価した。
【００８０】
ここで、ＩＭＭ社製のマイクロミキサーなどの、従来型のマイクロミキサーのような、微細構造体で構成された混合器は、圧力損失の問題上、当該条件では適用すらできないことが分かった。そこで、比較例として中心衝突型混合器を用いた。この中心衝突型混合器は、従来から用いられているＴ字型ミキサーやスタティックミキサーに比べて、高い混合性能が得られる構造を有しており、文献の記載［非特許文献４］をベースとして設計されたものである。当該混合器において、上部から溶融樹脂が流入し、下部から二酸化炭素流体が流入し、当該二酸化炭素流体は、混合器に流入後に４流路に均等分岐され、混合器の中心部で溶融樹脂と衝突混合する構造を有している。
【００８１】
上記混合器の内部流路は、１〜２ｍｍの範囲の単一流路とした。溶融樹脂の流路には、中心衝突部の流路隙間を調節できるニードルが挿入可能となっており、混合状態を見ながら流路隙間を調整できる構造になっている。ただし、本実施例では、圧力損失が大き過ぎたため、ニードルを撤去したものを使用した。
【００８２】
一定の溶融樹脂の質量流量に対して、二酸化炭素流体の添加率を変化させて、用いた混合器における二酸化炭素の溶解による溶融樹脂の粘度低下を、オリフィス前後の差圧を測定することにより、ハーゲンポアズイユの式を用いて算出した。この場合、混合器の混合性能がよければ、二酸化炭素がよりよく溶融樹脂中に溶解し、粘性がより低下すると考えられる。
【００８３】
一方、混合が不良の場合は、差圧減少が小さくなり、二相状態となり、差圧変動が大きくなると考えられる。溶融樹脂の流量は３０ｇ／ｍｉｎとし、二酸化炭素流体の添加率を変化させて、差圧の変化を測定し、粘度低下率に換算して評価した。温度は、１１０℃の一定とし、圧力を変化させて、本実施例における実験を行った。
【００８４】
計測しているオリフィス前後差圧は、溶融樹脂中に二酸化炭素が溶解して一相状態を保っていると、変動幅は小さくなるが、二酸化炭素が溶解せずに二相状態になると、変動幅が大きくなった。同じ添加率で混合器の混合性能によって、混合器からオリフィスまでの滞留時間で、混合速度、溶解速度に差が生じると考えられた。本実験で得られる差圧変動開始時の二酸化炭素添加率を、用いた混合器における限界溶解度と考えることができた。混合器の混合性能によって、限界溶解度が変化した。
【００８５】
図７〜図９に、１０、１２．５、１５ＭＰａの条件において、それぞれの混合器を用いて、二酸化炭素流体の添加率に対して、二酸化炭素流体の添加０％での初期粘度を１．０とした場合の、粘度低下挙動を示した。何れの条件においても、二酸化炭素流体の添加率が上昇すると、粘性比は概ね低下していた。
【００８６】
図７に示す１０ＭＰａの条件では、多段流路分割型混合器に比べて、中心衝突型混合器では、粘度低下率が小さいことが分かった。更に、キャピラリー前後差圧の変動幅をエラーバーで示したが、中心衝突型混合器では、二酸化炭素流体の添加率１４、１８％で変動が大きくなっていた。これは、添加した二酸化炭素が溶解できずに二相流となっているためと考えられる。中心衝突型混合器では１９％であっても、何れも変動は小さく、一相状態と推測された。
【００８７】
図８に示す１２．５ＭＰａの結果では、１０ＭＰａの場合と同様に、中心衝突型混合器に比べて、多段流路分割型混合器の方が粘度低下率は大きくなった。併せて、キャピラリー前後差圧の変動幅は、中心衝突型混合器では、二酸化炭素流体の添加率１８、２３％で変動が大きくなっており、二相状態となっていると考えられた。
【００８８】
図９に示す１５ＭＰａの結果では、１２．５ＭＰａの場合と同様に、中心衝突型混合器に比べて、多段流路分割型混合器の方が粘度低下率は大きくなった。キャピラリー前後差圧の変動幅についても、中心衝突型混合器の二酸化炭素流体の添加率１７、２０、２４％で、変動が多くなっており、二相状態となっていると考えられた。多段流路分割型混合器では、変動することがなく、大きな粘度低下率を得ることができた。
【００８９】
本実施例における１１０℃の実験で、圧力を１０、１２．５、１５ＭＰａと変化させ、二酸化炭素流体の添加率による粘度低下率を粘度比で表して、混合器の混合性能の比較を行った。その結果、中心衝突型混合器に比べて、多段流路分割型混合器の方が、混合器の混合性能は良好であることが分かった。粘度低下に合わせて、キャピラリー前後差圧の変動幅を評価した結果、混合性能の低い中心衝突型混合器では、二酸化炭素の溶解度も低下することが分かった。
【００９０】
これは、混合器により均一混合がされていないことに起因していると考えられた。中心衝突型混合器では、流路が小さいため、大きな圧力損失を生じた。そのため、狭い流路に流入する際、二酸化炭素流体の連続供給の安定性が悪化し、間欠流を生じて、粘度低下挙動が安定しないことで、二酸化炭素の溶解度も低下するものと考えられた。
【産業上の利用可能性】
【００９１】
以上詳述した通り、本発明は、多段分割流路型混合器に係るものであり、本発明により、層流条件で分散型化学プロセスに適合して迅速かつ均一な混合を実現することを可能とする新しいマイクロミキサーとしての多段分割流路型混合器を提供することができる。また、本発明の多段分割流路型混合器により、高粘度流体同士、もしくは高粘度流体と低粘度流体を混合する場合にもこの流体を迅速かつ均一に混合することが可能である。本発明は、特に、高圧環境で有機性高粘度流体中に高圧二酸化炭素流体を迅速、かつ均一に溶解させて有機性流体の粘度を低下させることを可能とする多段分割流路型混合器に関する新技術・新製品を提供するものとして有用である。
【図１】
2013188654.tif 000006
【図２】
2013188654.tif 000007
【図３】
2013188654.tif 000008
【図４】
2013188654.tif 000009
【図５】
2013188654.tif 000010
【図６】
2013188654.tif 000011
【図７】
2013188654.tif 000012
【図８】
2013188654.tif 000013
【図９】
2013188654.tif 000014